СПОСОБ ВЫСОКОТЕМПЕРАТУРНОЙ ОТДЕЛКИ БЕТОНА СТЕКЛОВИДНЫМ ПОКРЫТИЕМ
METHOD OF HIGH-TEMPERATURE FINISH OF CONCRETE BY VITRIFORM COATING

Изобретение касается способов высокотемпературной отделки бетонных изделий (панелей, блоков, плит) стекловидными покрытиями.
Известен способ отделки строительных изделий, предусматривающий нанесение на их поверхность стекловидных гранул, обработку гранул жидким стеклом, оплавление [1]. При таком способе отделки во время оплавления происходит дегидратация жидкого стекла с образованием в отделочном слое вздутий, отрицательно влияющих на прочность сцепления слоя с поверхностью изделия.
Задача изобретения состоит в повышении прочности сцепления отделочного слоя с поверхностью бетона.
Технический результат достигается тем, что по способу высокотемпературной отделки бетона стекловидным покрытием, предусматривающему нанесение на его поверхность стекловидных гранул, обработку гранул жидким стеклом, оплавление, обработку гранул жидким стеклом осуществляют после их оплавления.
Способ поясняется примером.
2
3
2
2
На поверхность отформованного, но не затвердевшего бетонного изделия наносят стекловидные гранулы (например, бой тарного стекла) размером 5-20 мм. Гранулы втапливают в поверхностный слой изделия примерно на 1/3 их объема. Расход гранул 1-3 кг на 1 м поверхности. По истечении не менее 28 сут. стекловидные гранулы оплавляют, например, газовой горелкой. Затем осуществляют обработку оплавленных гранул жидким стеклом. Целесообразно использовать жидкое стекло плотностью 1,12-1,15 г/см, при этом расход жидкого стекла составляет 1450-1550 мл на 1 м поверхности бетонного изделия. Прочность сцепления полученного отделочного слоя с поверхностью бетона увеличивается до 9 кг/см. Кроме того, «герметизируются» имеющиеся на поверхности бетона мелкие дефекты (трещины, не проплавленные участки, сколы и т.д.), что позволяет обеспечить защиту материала от проникновения в него влаги и загрязнений.
Предложенный способ обеспечивает повышение прочности сцепления отделочного слоя с поверхностью бетона.
Источники информации
1. А.с. №963978 СССР, МКИ C04B 41/45, B44D 5/00, 1982.